(57)【特許請求の範囲】
【請求項１】
一般式（１）で示される二価フェノール残基と、構造式（２）、（３）、（４）及び（５）で示される二価カルボン酸残基から選ばれる１種以上の二価カルボン酸残基を二価カルボン酸残基中モル分率で０．０５以上含有する二価カルボン酸残基とより構成されていて、インヘレント粘度が０．２５以上（テトラクロロエタン溶媒中、０．１ｇ／ｄｌ、２５℃で測定）であることを特徴とするポリアリレートからなる電子写真感光体のバインダー。
【化１】
0003621170.tif 000007
〔一般式（１）中、Ｒ1 〜Ｒ4 は、各々独立に水素原子、ハロゲン原子、炭素数１〜４の炭化水素基を表し、Ｘは、単結合、酸素原子、硫黄原子、スルホニル基、アルキレン基、アルキリデン基、フェニルアルキリデン基、環状炭化水素基からなる群から選ばれる。〕
【発明の詳細な説明】
【０００１】
【発明の属する技術分野】
本発明は、耐摩耗性に特に優れたポリアリレートに関するものであり、各種成形材料に用いることができ、また、キャストフィルム、ワニス、塗料など溶媒に溶解して用いる用途のものにも使用できるものである。
【０００２】
【従来の技術】
２，２−ビス（４−ヒドロキシフェニル）プロパン（ビスフェノール−Ａ）とテレフタル酸、イソフタル酸とから得られる非晶性ポリアリレートは、エンジニアリングプラスチックとして既によく知られている。かかる非晶性ポリアリレートは耐熱性が高く、衝撃強度に代表される機械的強度や寸法安定性に優れ、加えて透明であることから、その成形品は電気、電子、自動車、機械等の分野に幅広く応用されている。
【０００３】
また、ビスフェノール−Ａとテレフタル酸、イソフタル酸から得られるポリアリレート樹脂は、優れた耐摩耗性や電気特性（絶縁性、誘電特性など）を利用して、コンデンサー用のフィルムや電子写真感光体を形成するためのバインダー用樹脂等としても応用されている。
しかしながら、この様なフィルムやバインダー用樹脂等の用途における耐摩耗性に対する要求は、一層厳しいものになり、ビスフェノール−Ａとテレフタル酸、イソフタル酸を原料としたポリアリレート樹脂よりも、さらに高い耐摩耗性が要求される用途が生じてきている。
【０００４】
【発明が解決しようとする課題】
上記のような実情に鑑み、本発明の課題は、従来のビスフェノール−Ａとテレフタル酸、イソフタル酸を原料としたポリアリレートよりも更に耐摩耗性の優れた新規なポリアリレートを提供することにある。
【０００５】
【課題を解決するための手段】
本発明者らは、この様な課題を解決するべく鋭意研究を重ねた結果、ポリアリレートに特定の構造式で示される二価カルボン酸単位を特定量導入することによって、耐摩耗性に著しく優れたポリアリレートが得られることを見いだし、本発明に到達した。
【０００６】
すなわち本発明の要旨は、一般式（１）で示される二価フェノール残基と、構造式（２）、（３）、（４）及び（５）で示される二価カルボン酸残基から選ばれる１種以上の二価カルボン酸残基を二価カルボン酸残基中モル分率で０．０５以上含有する二価カルボン酸残基とより構成されていて、インヘレント粘度が０．２５以上（テトラクロロエタン溶媒中、０．１ｇ／ｄｌ、２５℃で測定）であることを特徴とするポリアリレートからなる電子写真感光体のバインダーである。
【０００７】
【化２】
0003621170.tif 000002
【０００８】
〔一般式（１）中、Ｒ１  〜Ｒ４  は、各々独立に水素原子、ハロゲン原子、炭素数１〜４の炭化水素基を表し、Ｘは、単結合、酸素原子、硫黄原子、スルホニル基、アルキレン基、アルキリデン基、フェニルアルキリデン基、環状炭化水素基からなる群から選ばれる。〕
【０００９】
【発明の実施の形態】
以下、本発明を詳細に説明する。
本発明のポリアリレートを合成するための原料である一般式（１）に示した二価フェノール成分（及びそれらの誘導体も含む）を具体的に例示すると、ビス（４−ヒドロキシフェニル）メタン、１，１−ビス（４−ヒドロキシフェニル）エタン、ビス（４−メチル−２−ヒドロキシフェニル）メタン、ビス（３，５−ジメチル−４−ヒドロキシフェニル）メタン、１，１−ビス（４−ヒドロキシフェニル）シクロヘキサン、２，２−ビス（４−ヒドロキシフェニル）−４−メチルペンタン、２，２−ビス（４−ヒドロキシフェニル）プロパン、２，２−ビス（３−メチル−４−ヒドロキシフェニル）プロパン、２，２−ビス（３，５−ジメチル−４−ヒドロキシフェニル）プロパン、１，１−ビス（４−ヒドロキシフェニル）−１−フェニルエタン、１，１−ビス（４−ヒドロキシフェニル）−２−エチルヘキサン、２，２−ビス（３−フェニル−４−ヒドロキシフェニル）プロパン、ビス（３−メチル−４−ヒドロキシフェニル）メタン、４，４’−ビフェノール、２，２−ビス（４−ヒドロキシフェニル）ブタン、１，１−ビス（４−ヒドロキシフェニル）−２−メチルプロパン、ビス（４−ヒドロキシフェニル）フェニルメタン、２，２−ビス（４−ヒドロキシフェニル）オクタン、１，１−ビス（３−メチル−４−ヒドロキシフェニル）シクロヘキサン、２，２−ビス（３−アリル−４−ヒドロキシフェニル）プロパン、２，２−ビス（３−イソプロピル−４−ヒドロキシフェニル）プロパン、２，２−ビス（３−ｔｅｒｔブチル−４−ヒドロキシフェニル）プロパン、２，２−ビス（３−ｓｅｃブチル−４−ヒドロキシフェニル）プロパン、ビスフェノールフローレン、１，１−ビス（２−メチル−４−ヒドロキシ−５−ｔｅｒｔブチルフェニル）−２−メチルプロパン、４，４’−［１，４−フェニレン−ビス（２−プロピリデン）−ビス（３−メチル−４−ヒドロキシフェニル）］、１，１−ビス（３−フェニル−４−ヒドロキシフェニル）シクロヘキサン、４，４’−ジヒドロキシフェニルエーテル、
【００１０】
ビス（２−ヒドロキシフェニル）メタン、２，４’−メチレンビスフェノール、ビス（３−メチル−４−ヒドロキシフェニル）メタン、１，１−ビス（４−ヒドロキシフェニル）プロパン、１，１−ビス（２−ヒドロキシ−５−メチルフェニル）エタン、１，１−ビス（４−ヒドロキシフェニル）−３−メチル−ブタン、ビス（２−ヒドロキシ−３，５−ジメチルフェニル）メタン、１，１−ビス（４−ヒドロキシフェニル）シクロペンタン、１，１−ビス（３−メチル−４−ヒドロキシフェニル）シクロペンタン、３，３−ビス（４−ヒドロキシフェニル）ペンタン、３，３−ビス（３−メチル−４−ヒドロキシフェニル）ペンタン、３，３−ビス（３，５−ジメチル−４−ヒドロキシフェニル）ペンタン、２，２−ビス（２−ヒドロキシ−３，５−ジメチルフェニル）プロパン、２，２−ビス（４−ヒドロキシフェニル）ノナン、１，１−ビス（３−メチル−４−ヒドロキシフェニル）−１−フェニルエタン、１，１−ビス（３，５−ジメチル−４−ヒドロキシフェニル）シクロヘキサン、２，２−ビス（４−ヒドロキシフェニル）デカン、１，１−ビス（４−ヒドロキシフェニル）デカン、１，１−ビス（２−ヒドロキシ−３−ｔｅｒｔブチル−５−メチルフェニル）メタン、ビス（４−ヒドロキシフェニル）ジフェニルメタン、テルペンジフェノール、１，１−ビス（３−ｔｅｒｔブチル−４−ヒドロキシフェニル）シクロヘキサン、１，１−ビス（２−メチル−４−ヒドロキシ−５−ｔｅｒｔブチルフェニル）−２−メチルプロパン、２，２−ビス（３−シクロヘキシル−４−ヒドロキシフェニル）プロパン、
【００１１】
ビス（３，５−ジｔｅｒｔブチル−４−ヒドロキシフェニル）メタン、ビス（３，５−ジｓｅｃブチル−４−ヒドロキシフェニル）メタン、１，１−ビス（３−シクロヘキシル−４−ヒドロキシフェニル）シクロヘキサン、１，１−ビス（２−ヒドロキシ−３，５−ジｔｅｒｔブチルフェニル）エタン、１，１−ビス（３−ノニル−４−ヒドロキシフェニル）メタン、２，２−ビス（３，５−ジｔｅｒｔブチル−４−ヒドロキシフェニル）プロパン、１，１−ビス（２−ヒドロキシ−３，５−ジｔｅｒｔブチル−６−メチルフェニル）メタン、１，１−ビス（３−フェニル−４−ヒドロキシフェニル）−１−フェニルエタン、４，４−ビス（４−ヒドロキシフェニル）ペンタン酸、α，α’−ビス（４−ヒドロキシフェニル）酢酸ブチルエステル、１，１−ビス（３−フルオロ−４−ヒドロキシフェニル）メタン、ビス（２−ヒドロキシ−５−フルオロフェニル）メタン、２，２−ビス（４ーヒドロキシフェニル）−１，１，１，３，３，３−ヘキサフルオロプロパン、２，２−ビス（３−フルオロ−４−ヒドロキシフェニル）プロパン、１，１−ビス（３−フルオロ−４−ヒドロキシフェニル）−１−フェニルメタン、
【００１２】
１，１−ビス（３−フルオロ−４−ヒドロキシフェニル）−１−（ｐ−フルオロフェニル）メタン、１，１−ビス（４−ヒドロキシフェニル）−１−（ｐ−フルオロフェニル）メタン、２，２−ビス（３−クロロ−４−ヒドロキシ−５−メチルフェニル）プロパン、２，２−ビス（３，５−ジクロロ−４−ヒドロキシフェニル）プロパン、２，２−ビス（３−クロロ−４−ヒドロキシフェニル）プロパン、１，１−ビス（３，５−ジブロモ−４−ヒドロキシフェニル）メタン、２，２−ビス（３，５−ジブロモ−４−ヒドロキシフェニル）プロパン、２，２−ビス（３−ニトロ−４−ヒドロキシフェニル）プロパン、３，３’−ジメチル−４，４’−ビフェノール、３，３’，５，５’−テトラメチル−４，４’−ビフェノール、３，３’，５，５’−テトラｔｅｒｔブチル−４，４’−ビフェノール、ビス（４−ヒドロキシフェニル）ケトン、３，３’−ジフルオロ−４，４’−ビフェノール、３，３’，５，５’−テトラフルオロ−４，４’−ビフェノール、ビス（４−ヒドロキシフェニル）ジメチルシラン、ビス（４−ヒドロキシフェニル）スルホン、ビス（３−メチル−４−ヒドロキシフェニル）スルホン、ビス（３，５−ジメチル−４−ヒドロキシフェニル）スルホン、ビス（３，５−ジブロモ−４−ヒドロキシフェニル）スルホン、ビス（４−ヒドロキシフェニル）チオエーテル、ビス（３−メチル−４−ヒドロキシフェニル）エーテル、ビス（３−メチル−４−ヒドロキシフェニル）チオエーテル、ビス（３，５−ジメチル−４−ヒドロキシフェニル）エーテル、ビス（３，５−ジメチル−４−ヒドロキシフェニル）チオエーテル、１，１−ビス（２，３，５−トリメチル−４−ヒドロキシフェニル）−１−フェニルメタン、２，２−ビス（４−ヒドロキシフェニル）ドデカン、２，２−ビス（３−メチル−４−ヒドロキシフェニル）ドデカン、
【００１３】
２，２−ビス（３，５−ジメチル−４−ヒドロキシフェニル）ドデカン、１，１−ビス（３−ｔｅｒｔブチル−４−ヒドロキシフェニル）−１−フェニルエタン、１，１−ビス（３，５−ジｔｅｒｔブチル−４−ヒドロキシフェニル）−１−フェニルエタン、１，１−ビス（２−メチル−４−ヒドロキシ−５−シクロヘキシルフェニル）−２−メチルプロパン、１，１−ビス（２−ヒドロキシ−３，５−ジｔｅｒｔブチルフェニル）エタン、２，２−ビス（４−ヒドロキシフェニル）プロパン酸メチルエステル、２，２−ビス（４−ヒドロキシフェニル）プロパン酸エチルエステル、イサチンビスフェノール、イサチンビスクレゾール、２，２’，３，３’，５，５’−ヘキサメチル−４，４’−ビフェノール、ビス（２ーヒドロキシフェニル）メタン、２，４’−メチレンビスフェノール、１，２−ビス（４−ヒドロキシフェニル）エタン、２−（４−ヒドロキシフェニル）−２−（２−ヒドロキシフェニル）プロパン、ビス（２−ヒドロキシ−３−アリルフェニル）メタン、１，１−ビス（２−ヒドロキシ−３，５−ジメチルフェニル）−２−メチルプロパン、１，１−ビス（２−ヒドロキシ−５−ｔｅｒｔブチルフェニル）エタン、ビス（２−ヒドロキシ−５−フェニルフェニル）メタン、１，１−ビス（２−メチル−４−ヒドロキシ−５−ｔｅｒｔブチルフェニル）ブタン、ビス（２−メチル−４−ヒドロキシ−５−シクロヘキシルフェニル）メタン、
【００１４】
２，２−ビス（４−ヒドロキシフェニル）ペンタデカン、２，２−ビス（３−メチル−４−ヒドロキシフェニル）ペンタデカン、２，２−ビス（３，５−ジメチル−４−ヒドロキシフェニル）ペンタデカン、１，２−ビス（３，５−ジｔｅｒｔブチル−４−ヒドロキシフェニル）エタン、ビス（２−ヒドロキシ−３，５−ジｔｅｒｔブチルフェニル）メタン、２，２−ビス（３−スチリル−４−ヒドロキシフェニル）プロパン、１，１−ビス（４−ヒドロキシフェニル）−１−（ｐ−ニトロフェニル）エタン、ビス（３，５−ジフルオロ−４−ヒドロキシフェニル）メタン、ビス（３，５−ジフルオロ−４−ヒドロキシフェニル）−１−フェニルメタン、ビス（３，５−ジフルオロ−４−ヒドロキシフェニル）ジフェニルメタン、ビス（３−フルオロ−４−ヒドロキシフェニル）ジフェニルメタン、２，２−ビス（３−クロロ−４−ヒドロキシフェニル）プロパン、３，３’，５，５’−テトラｔｅｒｔブチル−２，２’−ビフェノール、２，２’−ジアリル−４，４’−ビフェノール、１，１−ビス（４−ヒドロキシフェニル）−３，３−ジメチル−５−メチル−シクロヘキサン、１，１−ビス（４−ヒドロキシフェニル）−３，３−ジメチル−５，５−ジメチル−シクロヘキサン、１，１−ビス（４−ヒドロキシフェニル）−３，３−ジメチル−４−メチル−シクロヘキサン、
【００１５】
１，１−ビス（４−ヒドロキシフェニル）−３，３−ジメチル−５−エチル−シクロヘキサン、１，１−ビス（４−ヒドロキシフェニル）−３，３−ジメチル−５−メチル−シクロペンタン、１，１−ビス（３，５−ジメチル−４−ヒドロキシフェニル）−３，３−ジメチル−５−メチル−シクロヘキサン、１，１−ビス（３，５−ジフェニル−４−ヒドロキシフェニル）−３，３−ジメチル−５−メチル−シクロヘキサン、１，１−ビス（３−メチル−４−ヒドロキシフェニル）−３，３−ジメチル−５−メチル−シクロヘキサン、１，１−ビス（３−フェニル−４−ヒドロキシフェニル）−３，３−ジメチル−５−メチル−シクロヘキサン、１，１−ビス（３，５−ジクロロ−４−ヒドロキシフェニル）−３，３−ジメチル−５−メチル−シクロヘキサン、１，１−ビス（３，５−ジブロモ−４−ヒドロキシフェニル）−３，３−ジメチル−５−メチル−シクロヘキサン、レゾルシノール、ハイドロキノン、１，２−ジヒドロキシベンゼン、１，４−ジ（４−ヒドロキシフェニル）−ｐ−メンタン、１，４−ジ（３−メチル−４−ヒドロキシフェニル）−ｐ−メンタン、１，４−ジ（３，５−ジメチル−４−ヒドロキシフェニル）−ｐ−メンタン等のテルペンジフェノール類等を挙げることができる。これらの二価フェノールは、１種類で用いることもできるし、２種類以上で併用することも可能である。
【００１６】
また、ポリマーの特性を損なわない範囲で二価フェノールを、エチレングリコール、プロピレングリコール、ブタンジオール、ペンタンジオール、ヘキサンジオール、ヘプタンジオール、オクタンジオール、ドデカンジオール、ネオペンチルグリコール、シクロヘキサンジオール、１、４−ジヒドロキシメチルシクロヘキサン等の二価のアルコールで置き換えてもよい。
前記二価アルコール成分のうち、好ましくは、２，２−ビス（４−ヒドロキシフェニル）プロパン（ビスフェノール−Ａ）、２，２−ビス（３−メチル−４−ヒドロキシフェニル）プロパン（ビスフェノール−Ｃ）、２，２−ビス（４−ヒドロキシフェニル）ヘキサフルオロプロパン（ビスフェノール−ＡＦ）、１，１−ビス（４−ヒドロキシフェニル）シクロヘキサン（ビスフェノール−Ｚ）が挙げられる。
【００１７】
また、本発明において、二価ジカルボン酸残基が構造式（２）、（３）、（４）及び（５）で示される二価カルボン酸残基から選ばれる１種以上の二価カルボン酸残基を二価カルボン酸残基中モル分率で０．０５以上、好ましくは０．１５以上含むものである。二価カルボン酸残基が構造式（２）、（３）、（４）及び（５）で示される二価カルボン酸残基から選ばれる１種以上が二価カルボン酸残基中モル分率で０．０５未満では従来のポリアリレートの耐摩耗性に対して優位差が見とめられなくなる。
二価カルボン酸残基が構造式（２）で示される二価カルボン酸残基となる二価カルボン酸としては２，２−ビス（４−カルボキシフェニル）プロパン及びその誘導体が挙げられ、構造式（３）となる二価ジカルボンとしては２，２−ビス（３−メチル−４−カルボキシフェニル）プロパン及びその誘導体が挙げられ、構造式（４）となるジカルボンとしては、２，２−ビス（４−カルボキシフェニル）ヘキサフルオロプロパン及びその誘導体が挙げられ、構造式（５）となる二価カルボン酸としては１，１−ビス（４−カルボキシフェニル）シクロヘキサン及びその誘導体が挙げらる。
【００１８】
本発明のポリアリレートは上記（２）、（３）、（４）及び（５）で示される二価カルボン酸残基の他に下記一般式（６）で示される二価カルボン酸残基を含んでいてもよい。
【００１９】
【化３】
0003621170.tif 000003
【００２０】
〔Ｙは、ベンゼン環、ナフタレン環、ビフェニル環、アルキル基、環状アルキル基からなる群から選ばれる。〕
一般式（６）に示す二価カルボン酸残基となる二価カルボン酸（及びその誘導体を含む）を例示すれば、テレフタル酸、イソフタル酸、オルトフタル酸、２，６−ナフタレン二価カルボン酸、ジフェン酸、４、４′−ジカルボキシジフェニルエーテル、ビス（ｐ−カルボキシフェニル）アルカン、４，４′−ジカルボキシフェニルスルホン、シュウ酸、マロン酸、コハク酸、アジピン酸などの脂肪族二価カルボン酸が挙げられる。これらの二価カルボン酸は、１種類で用いることもできるし、２種類以上で併用することも可能である。好適に用いることができる二価カルボン酸としては、テレフタル酸とイソフタル酸の等量混合物である。
【００２１】
本発明のポリアリレートのインヘレント粘度は、１，１，２，２−テトラクロロエタン溶媒中、０．１ｇ／ｄｌ、２５℃で測定した値が０．２５以上、好ましくは０．３０〜１．００である。インヘレント粘度が０．２５を下回る場合には、引張強度、曲げ強度、アイゾット衝撃強度等の機械的特性が損なわれるばかりでなく、本発明のポリアリレートに特徴的な耐摩耗性も損なわれる。
さらに、本発明のポリアリレートは必ずしも直鎖状の樹脂である必要はなく、３官能以上の物質を重合時に添加して分岐構造が導入されていてもよい。
【００２２】
本発明のポリアリレートの製造方法としては、二価カルボン酸ハライドと二価フェノールを有機溶剤中で反応させる溶液重合法（Ａ．Ｃｏｎｉｘ  Ｉｎｄ．Ｅｎｇ．ｏｈｅｍ．５１  １４７  １９５９年、特公昭３７−５５９９号公報）、二価カルボン酸と二価フェノールを無水酢酸の存在下で加熱する溶融重合法、二価カルボン酸と二価フェノールをジアリルカーボネートの存在下で加熱する溶融重合法（特公昭３８−２６２９９号公報）、水と相溶しない有機溶剤に溶解せしめた二価カルボン酸ハライドとアルカリ水溶液に溶解せしめた二価フェノールとを混合する界面重合法（Ｗ．Ｍ．ＥＡＲＥＣＫＳＯＮ  Ｊ．Ｐｏｌｙ．Ｓｃｉ．ＸＬ３９９  １９５９年、特公昭４０−１９５９号公報）等が挙げられるが、本発明の新規なポリアリレートは上記のごとき公知の方法で製造することができるが、特に界面重合法が好適に採用される。
【００２３】
界面重合法での製造方法をさらに詳細に説明すると、二価フェノールのアルカリ水溶液を調製し、続いて、重合触媒、例えばトリメチルアミン、トリエチルアミン、トリ−ｎ−ブチルアミン、トリヘキシルアミン、トリドデシルアミン、Ｎ，Ｎ−ジメチルシクロヘキシルアミン、ピリジン、キノリン、ジメチルアニリンなどの第三級アミン、トリメチルベンジルアンモニウムハライド、トリブチルベンジルアンモニウムハライド、トリエチルベンジルアンモニウムハライド、テトラブチルアンモニウムハライドなどの第四級アンモニウム塩、トリメチルベンジルホスホニウムハライド、トリブチルベンジルホスホニウムハライド、トリエチルベンジルホスホニウムハライド、テトラブチルホスホニウムハライド、トリフェニルベンジルホスホニウムハライド、テトラフェニルホスホニウムハライドなどの第四級ホスホニウム塩、１８−クラウン−６、１８−ベンゾクラウン−６、１８−ジベンゾクラウン−６、１５−クラウン−５などのクラウンエーテルを添加する。一方、水と相溶せず、かつ本発明のポリアリレートを溶解する様な溶媒、例えば塩化メチレン、１，２−ジクロロエタン、クロロホルム、四塩化炭素、クロロベンゼン、１，１，２，２−テトラクロロエタン、１，１，１−トリクロロエタン、ｏ−、ｍ−，ｐ−ジクロロベンゼンなどの塩素系溶媒、トルエン、ベンゼン、キシレン等の芳香族系炭化水素などに二価カルボン酸成分を溶解させた溶液を先のアルカリ溶液に混合する。２５℃以下の温度で１時間〜５時間撹拌しながら反応を行うことによって本発明のポリアリレートを得る。ここで用いることができるアルカリには、水酸化ナトリウムや水酸化カリウムなどが挙げられる。
【００２４】
本発明のポリアリレートの分子量の調節方法は、末端封止剤の添加量によってコントロールすることができる。具体的に用いることができる末端封止剤を例示すると、フェノール、クレゾール、ｐ−ｔｅｒｔ−ブチルフェノールなどの一価のフェノール類、安息香酸クロライド、メタンスルホニルクロライド、フェニルクロロホルメートなどの酸クロライド類、メタノール、エタノール、ｎ−プロパノール、イソプロパノール、ｎ−ブタノール、２−ブタノール、ペンタノール、ヘキサノール、ドデシルアルコール、ステアリルアルコール、ベンジルアルコール、フェネチルアルコールなどの一価のアルコール類、酢酸、プロピオン酸、オクタン酸、シクロヘキサンカルボン酸、安息香酸、トルイル酸、フェニル酢酸、ｐ−ｔｅｒｔーブチル安息香酸、ｐ−メトキシフェニル酢酸などの一価のカルボン酸などが挙げられる。
【００２５】
上記記載の方法によって得られる本発明のポリアリレートは、従来のポリアリレートの有する優れた性質の上に、耐摩耗性に更に優れている。したがって、成形材料として、電気、電子分野、自動車分野、機械分野などに利用できる。また、溶媒に溶解して利用する分野にも利用され、例えば、流延法によるフィルム、あるいはワニスや塗料のバインダー用樹脂などとして利用すると、耐摩耗性が更に優れたフィルムや皮膜を形成することができる。
【００２６】
【実施例】
次に、本発明を実施例、参考例及び比較例によって具体的に説明するが、本発明はこれらに限定されるものではなく、本発明の思想を逸脱しない範囲で種々の変形及び応用が可能である。なお、耐摩耗性の測定は、合成したポリアリレートを縦、横１００ｍｍ、厚さ１ｍｍの大きさに成形し、スガ試験機（株）製、スガ摩耗試験機を用い、２００ｇの荷重をかけた摩耗紙上に試料を１２００回往復させ、その後の摩耗量の変化を測定した。
【００２７】
実施例１
２０００ｍｌの容器に９００ｍｌの水を添加した後、水酸化ナトリウム１０．２９ｇ、ビスフェノール−Ａ２７．９４ｇ、ｐ−ｔｅｒｔブチルフェノール０．９２ｇを溶解させ、さらに二価フェノールに対し０．５ｍｏｌ％分の重合触媒（トリブチルベンジルアンモニウムクロライド）を添加し、激しく撹拌した。別に、２，２−ビス（４−クロロカルボニルフェニル）プロパンを４０．３１ｇ測り取り、６００ｍｌの塩化メチレンに溶解させた。この塩化メチレン溶液を先に調製した撹拌下のアルカリ水溶液に添加し、重合を開始した。重合反応温度は２５℃以下になるように調整した。重合時間は３時間行い、その後、系内に酢酸を添加することによって重合反応を終了した。水相が中性になるまで水で洗浄を繰り返した。洗浄終了後、撹拌下のメタノール中にゆっくり添加し、ポリアリレートを沈澱させた。さらにろ別、乾燥することによって、ポリアリレート６０ｇを得た。得られたポリアリレートをテトラクロロエタン溶媒を用いて、２５℃でインヘレント粘度を測定したところ、０．５７３であった。
【００２８】
実施例２
水酸化ナトリウム１２．０５ｇ、ビスフェノール−Ｃ２９．６７ｇ、ｐ−ｔｅｒｔブチルフェノール０．８７ｇ、２，２−ビス（４−クロロカルボニルフェニル）プロパン３８．１３ｇを用いた以外は実施例１と同様の方法でポリアリレートを得た。得られたポリアリレートのインヘレント粘度は０．５５３であった。
【００２９】
実施例３
水酸化ナトリウム８．８３ｇ、ビスフェノール−ＡＦ３３．７３ｇ、ｐ−ｔｅｒｔブチルフェノール０．７５ｇ、２，２−ビス（４−クロロカルボニルフェニル）プロパン３３．０３ｇを用いた以外は実施例１と同様の方法でポリアリレートを得た。得られたポリアリレートのインヘレント粘度は０．５６５であった。
【００３０】
実施例４
水酸化ナトリウム１３．５９ｇ、ビスフェノール−Ｚ３０．１３ｇ、ｐ−ｔｅｒｔブチルフェノール０．８５ｇ、２，２−ビス（４−クロロカルボニルフェニル）プロパン３７．２７ｇを用いた以外は実施例１と同様の方法でポリアリレートを得た。得られたポリアリレートのインヘレント粘度は０．５１６であった。
【００３１】
実施例５
水酸化ナトリウム１３．２３ｇ、ビスフェノール−Ａ３５．９２ｇ、ｐ−ｔｅｒｔブチルフェノール１．１８ｇ、２，２−ビス（４−クロロカルボニルフェニル）プロパン５．１８ｇ、テレフタル酸フタル酸クロライドとイソフタル酸クロライドの等量混合物（ＭＰＣ）２９．５０ｇを用いた以外は実施例１と同様の方法でポリアリレートを得た。得られたポリアリレートのインヘレント粘度は０．５８１であった。
【００３２】
実施例６
水酸化ナトリウム１１．７４ｇ、ビスフェノール−Ａ３１．８７ｇ、ｐ−ｔｅｒｔブチルフェノール１．０５ｇ、２，２−ビス（４−クロロカルボニルフェニル）プロパン２３．００ｇ、ＭＰＣ１４．５４ｇを用いた以外は実施例１と同様の方法でポリアリレートを得た。得られたポリアリレートのインヘレント粘度は０．５７８であった。
【００３３】
実施例７
水酸化ナトリウム９．７２ｇ、ビスフェノール−Ａ２６．３９ｇ、ｐ−ｔｅｒｔブチルフェノール０．８７ｇ、２，２−ビス（３−メチル−４−クロロカルボニルフェニル）プロパンを４１．４０ｇを用いた以外は実施例１と同様の方法でポリアリレートを得た。得られたポリアリレートのインヘレント粘度は０．５５３であった。
【００３４】
実施例８
水酸化ナトリウム１１．４２ｇ、ビスフェノール−Ｃ２８．１１ｇ、ｐ−ｔｅｒｔブチルフェノール０．８２ｇ、２，２−ビス（３−メチル−４−クロロカルボニルフェニル）プロパン３９．２８ｇを用いた以外は実施例１と同様の方法でポリアリレートを得た。得られたポリアリレートのインヘレント粘度は０．５３０であった。
【００３５】
実施例９
水酸化ナトリウム８．４３ｇ、ビスフェノール−ＡＦ３２．１８ｇ、ｐ−ｔｅｒｔブチルフェノール０．７２ｇ、２，２−ビス（３−メチル−４−クロロカルボニルフェニル）プロパン３４．２６ｇを用いた以外は実施例１と同様の方法でポリアリレートを得た。得られたポリアリレートのインヘレント粘度は０．５４２であった。
【００３６】
実施例１０
水酸化ナトリウム１２．８９ｇ、ビスフェノール−Ｚ２８．８０ｇ、ｐ−ｔｅｒｔブチルフェノール０．８１ｇ、２，２−ビス（３−メチル−４−クロロカルボニルフェニル）プロパン３８．４４ｇを用いた以外は実施例１と同様の方法でポリアリレートを得た。得られたポリアリレートのインヘレント粘度は０．４９４であった。
【００３７】
実施例１１
水酸化ナトリウム１３．１３ｇ、ビスフェノール−Ａ３５．６５ｇ、ｐ−ｔｅｒｔブチルフェノール１．１７ｇ、２，２−ビス（３−メチル−４−クロロカルボニルフェニル）プロパン５．５９ｇ、テレフタル酸フタル酸クロライドとイソフタル酸クロライドの等量混合物（ＭＰＣ）２９．２８ｇを用いた以外は実施例１と同様の方法でポリアリレートを得た。得られたポリアリレートのインヘレント粘度は０．５６３であった。
【００３８】
実施例１２
水酸化ナトリウム１１．３６ｇ、ビスフェノール−Ａ３０．８４ｇ、ｐ−ｔｅｒｔブチルフェノール１．０１ｇ、２，２−ビス（３−メチル−４−クロロカルボニルフェニル）プロパン２４．１９ｇ、ＭＰＣ１４．０７ｇを用いた以外は実施例１と同様の方法でポリアリレートを得た。得られたポリアリレートのインヘレント粘度は０．５６１であった。
【００３９】
実施例１３
水酸化ナトリウム８．３９ｇ、ビスフェノール−Ａ２２．７９ｇ、ｐ−ｔｅｒｔブチルフェノール０．７５ｇ、２，２−ビス（４−クロロカルボニルフェニル）ヘキサフルオロプロパンを４３．９４ｇを用いた以外は実施例１と同様の方法でポリアリレートを得た。得られたポリアリレートのインヘレント粘度は０．５６４であった。
【００４０】
実施例１４
水酸化ナトリウム９．９３ｇ、ビスフェノール−Ｃ２４．４４ｇ、ｐ−ｔｅｒｔブチルフェノール０．７２ｇ、２，２−ビス（４−クロロカルボニルフェニル）ヘキサフルオロプロパン４１．９８ｇを用いた以外は実施例１と同様の方法でポリアリレートを得た。得られたポリアリレートのインヘレント粘度は０．５４１であった。
【００４１】
実施例１５
水酸化ナトリウム７．４５ｇ、ビスフェノール−ＡＦ２８．４６ｇ、ｐ−ｔｅｒｔブチルフェノール０．６４ｇ、２，２−ビス（４−クロロカルボニルフェニル）ヘキサフルオロプロパン３７．２４ｇを用いた以外は実施例１と同様の方法でポリアリレートを得た。得られたポリアリレートのインヘレント粘度は０．５５２であった。
【００４２】
実施例１６
水酸化ナトリウム１１．２４ｇ、ビスフェノール−Ｚ２５．１１ｇ、ｐ−ｔｅｒｔブチルフェノール０．７０ｇ、２，２−ビス（４−クロロカルボニルフェニル）ヘキサフルオロプロパン４１．２０ｇを用いた以外は実施例１と同様の方法でポリアリレートを得た。得られたポリアリレートのインヘレント粘度は０．５０５であった。
【００４３】
実施例１７
水酸化ナトリウム１２．８６ｇ、ビスフェノール−Ａ３４．９１ｇ、ｐ−ｔｅｒｔブチルフェノール１．１５ｇ、２，２−ビス（４−クロロカルボニルフェニル）ヘキサフルオロプロパン６．７３ｇ、テレフタル酸フタル酸クロライドとイソフタル酸クロライドの等量混合物（ＭＰＣ）２８．６７ｇを用いた以外は実施例１と同様の方法でポリアリレートを得た。得られたポリアリレートのインヘレント粘度は０．５６９であった。
【００４４】
実施例１８
水酸化ナトリウム１０．４０ｇ、ビスフェノール−Ａ２８．２３ｇ、ｐ−ｔｅｒｔブチルフェノール０．９３ｇ、２，２−ビス（４−クロロカルボニルフェニル）ヘキサフルオロプロパン２７．２２ｇ、ＭＰＣ１２．８８ｇを用いた以外は実施例１と同様の方法でポリアリレートを得た。得られたポリアリレートのインヘレント粘度は０．５６７であった。
【００４５】
実施例１９
水酸化ナトリウム９．５０ｇ、ビスフェノール−Ａ２５．７８ｇ、ｐ−ｔｅｒ１，１−ビス（４−クロロカルボニルフェニル）シクロヘキサンを４１．８３ｇｔブチルフェノール０．８５ｇ、を用いた以外は実施例１と同様の方法でポリアリレートを得た。得られたポリアリレートのインヘレント粘度は０．５２４であった。
【００４６】
実施例２０
水酸化ナトリウム１１．１７ｇ、ビスフェノール−Ｃ２７．４９ｇ、ｐ−ｔｅｒｔブチルフェノール０．８１ｇ、１，１−ビス（４−クロロカルボニルフェニル）シクロヘキサン３９．７４ｇを用いた以外は実施例１と同様の方法でポリアリレートを得た。得られたポリアリレートのインヘレント粘度は０．５２２であった。
【００４７】
実施例２１
水酸化ナトリウム８．２７ｇ、ビスフェノール−ＡＦ３１．５６ｇ、ｐ−ｔｅｒｔブチルフェノール０．７０ｇ、１，１−ビス（４−クロロカルボニルフェニル）シクロヘキサン３４．７６ｇを用いた以外は実施例１と同様の方法でポリアリレートを得た。得られたポリアリレートのインヘレント粘度は０．５３１であった。
【００４８】
実施例２２
水酸化ナトリウム１３．５７ｇ、ビスフェノール−Ｚ３０．３０ｇ、ｐ−ｔｅｒｔブチルフェノール０．８５ｇ、１，１−ビス（４−クロロカルボニルフェニル）シクロヘキサン４１．８３ｇを用いた以外は実施例１と同様の方法でポリアリレートを得た。得られたポリアリレートのインヘレント粘度は０．４８６であった。
【００４９】
実施例２３
水酸化ナトリウム１３．０９ｇ、ビスフェノール−Ａ３５．５４ｇ、ｐ−ｔｅｒｔブチルフェノール１．１７ｇ、１，１−ビス（４−クロロカルボニルフェニル）シクロヘキサン５．７７ｇ、テレフタル酸フタル酸クロライドとイソフタル酸クロライドの等量混合物（ＭＰＣ）２９．１９ｇを用いた以外は実施例１と同様の方法でポリアリレートを得た。得られたポリアリレートのインヘレント粘度は０．５５７であった。
【００５０】
実施例２４
水酸化ナトリウム１１．２１ｇ、ビスフェノール−Ａ３０．４２ｇ、ｐ−ｔｅｒｔブチルフェノール１．００ｇ、１，１−ビス（４−クロロカルボニルフェニル）シクロヘキサン２４．６８ｇ、ＭＰＣ１３．８８ｇを用いた以外は実施例１と同様の方法でポリアリレートを得た。得られたポリアリレートのインヘレント粘度は０．５４８であった。
【００５１】
比較例１
水酸化ナトリウム１３．６７ｇ、ビスフェノール−Ａ３７．１０ｇ、ｐ−ｔｅｒｔブチルフェノール１．２２ｇ、ＭＰＣ３８．８６ｇを用いた以外は実施例１と同様の方法でポリアリレートを得た。得られたポリアリレートのインヘレント粘度は０．５８１であった。
【００５２】
比較例２
水酸化ナトリウム９．４６ｇ、ビスフェノール−Ａ２５．６８ｇ、ｐ−ｔｅｒｔブチルフェノール１．６９ｇ、２，２−ビス（３−メチル−４−クロロカルボニルフェニル）プロパン４１．２７ｇを用いた以外は実施例１と同様の方法でポリアリレートを得た。得られたポリアリレートのインヘレント粘度は０．２１０であった。
【００５３】
比較例３
水酸化ナトリウム８．１７ｇ、ビスフェノール−Ａ２２．１８ｇ、ｐ−ｔｅｒｔブチルフェノール１．４６ｇ、２，２−ビス（４−クロロカルボニルフェニル）ヘキサフルオロプロパン４３．８２ｇを用いた以外は実施例１と同様の方法でポリアリレートを得た。得られたポリアリレートのインヘレント粘度は０．２１８であった。
【００５４】
比較例４
水酸化ナトリウム９．２４ｇ、ビスフェノール−Ａ２５．０８ｇ、ｐ−ｔｅｒｔブチルフェノール１．６５ｇ、１，１−ビス（４−クロロカルボニルフェニル）シクロヘキサン４１．７０を用いた以外は実施例１と同様の方法でポリアリレートを得た。得られたポリアリレートのインヘレント粘度は０．２０１であった。
【００５５】
比較例５
水酸化ナトリウム１０．０１ｇ、ビスフェノール−Ａ２７．１８ｇ、ｐ−ｔｅｒｔブチルフェノール１．７８ｇ、２，２−ビス（４−クロロカルボニルフェニル）プロパン４０．１７ｇを用いた以外は実施例１と同様の方法でポリアリレートを得た。得られたポリアリレートのインヘレント粘度は０．２２９であった。
【００５６】
上記実施例及び比較例で合成したポリアリレートの製造条件及びインヘレント粘度を表１及び表２に示し、摩耗量の測定結果を表３に示す。なお、表１及び表２において末端封止剤の量は二価フェノールに対する割合であり、ＣＣＰは２，２−ビス（４−クロロカルボキシフェニル）プロパンを表し、ＣＣＭＰは２，２−ビス（３−メチル−４−クロロカルボキシフェニル）プロパンを表し、ＣＣＦＰは２，２−ビス（４−クロロカルボキシフェニル）ヘキサフルオロプロパンを表し、ＣＣＣＨは１，１−ビス（４−クロロカルボキシフェニル）シクロヘキサンを表し、ＭＣＰはテレフタル酸フタル酸クロライドとイソフタル酸クロライドの等量混合物を表し、これらはモル比で示した。
【００５７】
【表１】
0003621170.tif 000004
【００５８】
【表２】
0003621170.tif 000005
【００５９】
【表３】
0003621170.tif 000006
【００６０】
上記の実施例及び比較例の結果から以下のことが分かった。
（１）２，２−ビス（４−カルボキシフェニル）プロパン残基、２，２−ビス（３−メチル−４−カルボキシフェニル）プロパン残基、２，２−ビス（４−カルボキシフェニル）ヘキサフルオロプロパン残基、１，１−ビス（４−カルボキシフェニル）シクロヘキサン残基が導入されたポリアリレートが合成できた。
（２）そのポリアリレートは、従来のポリアリレートと同様に末端封止剤量によって分子量をコントロールできることが分かった。
（３）本発明の新規なポリアリレートは従来のポリアリレートと比較して耐摩耗性に優れていることが分かった。
【００６１】
【発明の効果】
本発明のポリアリレートは、従来のポリアリレートの優れた性質有している上に、耐摩耗性が更に優れている。したがって、各種成形材料として自動車分野、機械分野、電気、電子分野に利用でき、さらにはフィルム、ワニス、塗料などのように溶媒に溶解して使用する用途のものにも用いることができ、電子写真感光体の感光層や表面被覆層を形成するためのバインダー用樹脂として利用できる。